(57)【要約】【課題】  本発明の課題は、耐汚染性、耐候性、耐水性、耐薬品性、塗り重ね性、保存安定性に優れ、塗り重ね時にリフティングを発生することがなく、有機溶剤を含有しない、１液型の常温硬化性水性樹脂組成物を提供することである。【解決手段】  本発明は、一般式（I）で示される官能基と、その他の特定の官能基を有するビニル系樹脂（Ａ）の水溶液又は水分散液、及び、金属ドライヤー（Ｂ）を含有してなる常温硬化性水性樹脂組成物に関するものである。【化１】2005239762.tif 000025（一般式（I）中、Ｒ1は炭素数２〜１７のアルキレン、ｎは２〜１０の整数。）【選択図】    なし【特許請求の範囲】
【請求項１】
一般式（I）で示される官能基と、一般式（II）で示される官能基、一般式（III）で示される官能基及びアリル基なる群から選ばれる１種以上の官能基とを有するビニル系樹脂（Ａ）の水溶液又は水分散液、及び、金属ドライヤー（Ｂ）を含有してなる常温硬化性水性樹脂組成物。
【化１】
2005239762.tif 000018
（一般式（I）中、Ｒ1は炭素数２〜１７のアルキレン、ｎは２〜１０の整数。）
【化２】
2005239762.tif 000019
（一般式（II）中、Ｒ２は炭素数２〜１８の不飽和脂肪族炭化水素基を示す。）
【化３】
2005239762.tif 000020
（一般式（III）中、Ｒ３は炭素数２〜１２の不飽和脂肪族炭化水素基を示す。）
【請求項２】
前記一般式（I）のＲ１が炭素数５のアルキレンであり、ｎが２である請求項１に記載の常温硬化性水性樹脂組成物。
【請求項３】
前記ビニル系樹脂（Ａ）が、一般式（IV）で示されるビニル系単量体及び一般式（Ｖ）で示されるビニル系単量体を共重合して得られるものである請求項１又は２に記載の常温硬化性水性樹脂組成物。
【化４】
2005239762.tif 000021
（一般式（IV）中、Ｒ1は炭素数２〜１７のアルキレン、Ｒ４は水素原子又はメチル基、ｎは２〜１０の整数。）
【化５】
2005239762.tif 000022
（一般式（Ｖ）中、Ｒ５は水素原子又はメチル基、Ｙは一般式（VI）又は一般式（VII）で示される官能基。）
【化６】
2005239762.tif 000023
（一般式（VI）中、Ｒ２は炭素数２〜１８の不飽和脂肪族炭化水素基を示す。）
【化７】
2005239762.tif 000024
（一般式（VII）中、Ｒ３は炭素数２〜１２の不飽和脂肪族炭化水素基を示す。）
【請求項４】
請求項１〜３のいずれかに記載の常温硬化性水性樹脂組成物を含有してなる塗料。
【請求項５】
請求項１〜４のいずれかに記載の塗料が塗装された塗装物。
【発明の詳細な説明】
【技術分野】
【０００１】
本発明は、耐汚染性に優れ、塗り重ね性、耐候性、耐溶剤性及び外観にも優れた塗膜を形成しうる一液で常温硬化型の水性樹脂組成物に関する。
【背景技術】
【０００２】
建築物などの補修用塗料の市場が、近年益々増大しているが、かかる補修用塗料としては、従来のアルキド塗料よりも耐アルカリ性、耐候性、速乾性、塗り重ね性が良好で、スプレー、刷毛、ローラー塗装等の塗装方法での塗装作業性が良好な、ミネラルスピリット系溶剤を用いた弱溶剤型アクリルウレタン塗料が主に用いられ、市場においても広範囲で使用されている。
【０００３】
しかし、前記弱溶剤型アクリルウレタン塗料は、主剤樹脂及び硬化剤を反応させ塗膜を形成する２液型であり、その取り扱いが煩雑で、特に主剤樹脂と硬化剤とを混合させた後の可使時間が数時間〜半日程度であることから、一度配合して残った塗料を翌日に使用することができないという問題があった。
【０００４】
そこで、特定のカルボキシル基を有する不飽和化合物を共重合して得られる乳化重合体組成物が、１液型で可使時間に制限がなく貯蔵安定性に優れることが報告されている（例えば、特許文献１参照。）。また、乳化重合体組成物は有機溶剤を使用していないことから、有機溶剤の揮発による環境汚染を防止できる。
【０００５】
しかし、前記乳化重合体組成物を用いて得られる塗膜は、耐候性、耐水性の点で不十分である。また、得られる塗膜を屋外に長期間放置した場合、塗膜にほこり等の汚れが付着してもそれが雨水によって洗い流さず、塗膜の耐汚染性の点も未だ十分とはいえない。
【０００６】
そこで、特定のカルボキシル基及び高級不飽和脂肪族基をペンダント側鎖に有する非水系樹脂組成物が、耐候性、耐水性、耐薬品性に優れる塗膜を形成でき、更には、塗り重ね性が良好であることが報告されている（例えば、特許文献２参照。）。
【０００７】
しかし、前記非水系樹脂組成物は有機溶剤を含有していることから、有機溶剤の揮発による環境汚染、作業性の問題があり、更には得られる塗膜のリフティング発生の点で問題である。また、得られる塗膜の耐汚染性についても不十分である。
【０００８】
【特許文献１】特開平０６−３４５８２５号公報（請求項１、段落「００３４」）
【特許文献２】特開２０００−０９５９１７号公報（請求項１、段落「００８５」）
【発明の開示】
【発明が解決しようとする課題】
【０００９】
本発明が解決しようとする課題は、耐汚染性、耐候性、耐水性、耐薬品性、塗り重ね性、保存安定性に優れ、塗り重ね時にリフティングを発生することがなく、有機溶剤を含有しない、１液型の常温硬化性水性樹脂組成物を提供することである。
【課題を解決するための手段】
【００１０】
発明者等は、水性塗料に使用できる水性樹脂組成物として、得られる塗膜の耐候性を向上させることを目的に常温硬化性を有する樹脂と金属ドライヤーとを用いて常温硬化性水性樹脂組成物を製造し、評価したところ、耐候性や耐水性等だけでなく、予想外に耐汚染性にも優れた塗膜を形成できることを見出した。
【００１１】
即ち、本発明は、一般式（I）で示される官能基と、一般式（II）で示される官能基、一般式（III）で示される官能基及びアリル基なる群から選ばれる１種以上の官能基とを有するビニル系樹脂（Ａ）の水溶液又は水分散液、及び、金属ドライヤー（Ｂ）を含有してなる常温硬化性水性樹脂組成物に関するものであり、好ましくは前記一般式（I）のＲ１が−Ｃ５Ｈ１０−でｎが２であり、好ましくは前記ビニル系樹脂（Ａ）が、一般式（IV）で示されるビニル系単量体及び一般式（Ｖ）で示されるビニル系単量体を共重合して得られるものである。
【００１２】
【化１】
2005239762.tif 000002
（一般式（I）中、Ｒ1は炭素数２〜１７のアルキレン、ｎは２〜１０の整数。）
【００１３】
【化２】
2005239762.tif 000003
（一般式（II）中、Ｒ２は炭素数２〜１８の不飽和脂肪族炭化水素基。）
【００１４】
【化３】
2005239762.tif 000004
（一般式（III）中、Ｒ３は炭素数２〜１２の不飽和脂肪族炭化水素基。）
【００１５】
【化４】
2005239762.tif 000005
（一般式（IV）中、Ｒ1は炭素数２〜１７のアルキレン、Ｒ４は水素原子又はメチル基、ｎは２〜１０の整数。）
【００１６】
【化５】
2005239762.tif 000006
（一般式（Ｖ）中、Ｒ５は水素原子又はメチル基、Ｙは一般式（VI）又は一般式（VII）で示される官能基。）
【００１７】
【化６】
2005239762.tif 000007
（一般式（VI）中、Ｒ２は炭素数２〜１８の不飽和脂肪族炭化水素基。）
【００１８】
【化７】
2005239762.tif 000008
（一般式（VII）中、Ｒ３は炭素数２〜１８の不飽和脂肪族炭化水素基。）
【００１９】
また、本発明は、前記常温硬化性水性樹脂組成物を含有してなる塗料及びそれが塗装された塗装物に関する。
【発明の効果】
【００２０】
本発明の常温硬化性水性樹脂組成物によれば、塗り重ね性に優れ、更には耐汚染性、耐候性、耐水性に優れた塗膜を形成できる。
【発明を実施するための最良の形態】
【００２１】
本発明は、一般式（I）で示される官能基と、一般式（II）で示される官能基、一般式（III）で示される官能基及びアリル基からなる群から選ばれる１種以上の官能基とを有するビニル系樹脂（Ａ）の水溶液又は水分散液、及び、金属ドライヤー（Ｂ）を含有してなる常温硬化性水性樹脂組成物である。
【００２２】
【化８】
2005239762.tif 000009
（一般式（I）中、Ｒ1は炭素数２〜１７のアルキレン、ｎは２〜１０の整数。）
【００２３】
本発明で使用する一般式（I）で示される官能基と、一般式（II）で示される官能基、一般式（III）で示される官能基及びアリル基なる群から選ばれる１種以上の官能基あとを有するビニル系樹脂（Ａ）の水溶液又は水分散液は、一般式（I）で示される官能基と、一般式（II）で示される官能基、一般式（III）で示される官能基及びアリル基なる群から選ばれる１種以上の官能基とを有するビニル系樹脂（Ａ）が水に溶解又は分散したものである。
【００２４】
ここで、前記ビニル系樹脂（Ａ）の有する一般式（I）で示される官能基中のＲ１は２〜１７のアルキレンであり、得られる塗料の分散安定性、耐汚染性の観点から炭素数３〜１１のアルキレンで、ｎが２〜６のものが好ましい。
【００２５】
前記一般式（I）で示される官能基は、例えば、一般式（I）で示される官能基を有するビニル系単量体を含有するビニル系単量体混合物を重合させることで該一般式（I）をビニル系樹脂に導入することができる。かかる一般式（I）で示される官能基を有するビニル系単量体としては、例えば、一般式（IV）で示されるカルボキシル基含有ビニル系単量体が挙げられる。
【００２６】
一般式（IV）で示されるカルボキシル基含有ビニル系単量体は、例えば、(ａ)ω−ヒドロキシカルボン酸とカルボキシル基を有するビニル系単量体とを反応させる方法、（ｂ）α,ω−ポリエステルジカルボン酸とヒドロキシル基を有するラジカル重合性不飽和化合物とを反応させる方法、（ｃ）酸無水物とカルボキシル基を有するビニル系単量体とエポキシ化合物とを反応させる方法および（ｄ）特開昭６０−６７４４６号公報に示されているような、カルボキシル基を有するビニル系単量体とラクトンとを酸性触媒の存在下で反応させる方法等の当業者に周知の方法で製造できるものである。しかし、前記（ａ）〜（ｃ）の方法では、ラジカル重合性官能基が全くないもの、又は２個有するものなどが副生成物として多量に生じることから、ラジカル重合性官能基を必ず１個含むカプロラクトンポリエステル不飽和単量体を用いて得られる（ｄ）の方法で製造することが好ましい。
【００２７】
特に前記（ｄ）の方法によれば、１分子中のε-カプロラクトン単位数が１〜５である長鎖カルボキシル基含有単量体のα−ハイドロ−ω−（（１−オキソ−２−プロペニル）オキシ）ポリ（オキシ（１−オキソ−１，６−ヘキサンジイル））を主に製造することができる。１分子中のε-カプロラクトン単位数は、塗料の塗膜の外観の観点から１〜１０の範囲内が好ましく、１以上５以下の範囲内がより好ましい。一般式（IV）で示されるカルボキシル基含有ビニル系単量体としては、具体的には、１分子中のε-カプロラクトン単位の平均数が２なる商品名アロニクスＭ−５３００（東亜合成化学工業(株)）を使用することが更に好ましい。
【００２８】
一般式（II）で示される官能基、一般式（III）で示される官能基及びアリル基なる群から選ばれる１種以上の官能基とは、前記ビニル系樹脂（Ａ）に常温硬化性を付与する上で必要であり、特に一般式（II）や一般式（III）で示される官能基としては、例えば、一般式（II）中のＲ２が炭素数２〜１８の不飽和脂肪族炭化水素基や炭素数７〜１２のアラルキル基のものが挙げられるが、Ｒ２が炭素数２〜１８の不飽和脂肪族炭化水素基であるものが好ましく、なかでも、かかる不飽和脂肪族炭化水素基がアリル基であることがより好ましい。また、一般式（III）としては、一般式（III）中のＲ３が炭素数２〜１２の不飽和脂肪族炭化水素基や−ＣＮ基であるものが挙げられるが、Ｒ３が炭素数２〜１２の不飽和脂肪族炭化水素基であることが好ましく、なかでも、かかる不飽和脂肪族炭化水素基がアリル基であることがより好ましい。一般式（II）で示される官能基、一般式（III）で示される官能基及びアリル基なる群から選ばれる１種以上の官能基は、例えば、それらの官能基を有するビニル系単量体を含有する単量体混合物を重合させることで、ビニル系樹脂中に導入することができる。
【００２９】
一般式（II）で示される官能基、一般式（III）で示される官能基及びアリル基なる群から選ばれる１種以上の官能基を有するビニル系単量体としては、例えば、一般式（Ｖ）で示されるものが挙げられ、なかでも、一般式（VII）で示される官能基を有するビニル系単量体を使用することが好ましく、具体的には、高級不飽和脂肪酸とエチレン性不飽和グリシジルエステルとの反応物である高級不飽和脂肪酸変性ビニル系単量体を使用することがより好ましい。
【００３０】
前記高級不飽和脂肪酸としては、例えば、ミリストレイン酸、パルミトレイン酸、オレイン酸、リノール酸、リノレイン酸、リシノール酸等が挙げられるが、亜麻仁油脂肪酸、サフラワー油脂肪酸、大豆油脂肪酸、米糠油脂肪酸、胡麻油脂肪酸、ひまし油脂肪酸、脱水ひまし油脂肪酸、エノ油脂肪酸、麻実油脂肪酸、綿油脂肪酸、トール油脂肪酸などの高級不飽和脂肪酸の残基を有するもの等を使用することが好ましい。なお、前記高級不飽和脂肪酸でいう高級とは、平均炭素数が１２以上のものを言うが、これらの中でも平均炭素数が１３〜２３のものを使用することがより好ましく、１６〜２２のものを使用することがさらに好ましい。
【００３１】
前記エチレン性不飽和グリシジルエステルとしては、例えば、グリシジルアクリレート、グリシジルメタアクリレート、メチルグリシジルアクリレート、メチルグリシジルメタアクリレート、アリルグリシジルエステル、メタアリルグリシジルエステル等が挙げられる。
【００３２】
前記高級不飽和脂肪酸とエチレン性不飽和グリシジルエステルとの反応物のうち、特にオレイン酸、リノール酸、リノレイン酸、サフラワー油脂肪酸、大豆油脂肪酸、ひまし油脂肪酸、脱水ひまし油脂肪酸及びトール油脂肪酸から選ばれる少なくとも一種と、グリシジルアクリレート及び／又はグリシジルメタアクリレートとの反応物を使用することがより好ましく、大豆油脂肪酸とグリシジルアクリレートの反応によって得られるオリゴマー（例えば、Ｇ−ＦＡ−８０（日本油脂（株）））、ブレンマーＧ−ＤＣＯ−８０（日本油脂（株））を使用することが更に好ましい。
【００３３】
かくして得られる本発明で使用できる高級不飽和脂肪酸変性ビニル系単量体としては、ヨウ素価６０〜１８０を有するものが好ましく，７０〜１５０を有するものがより好ましい。
【００３４】
本発明で使用する前記一般式（I）で示される官能基と、一般式（II）で示される官能基、一般式（III）で示される官能基及びアリル基なる群から選ばれる１種以上の官能基とを有するビニル系樹脂（Ａ）は、例えば、前記した一般式（IV）で示されるカルボキシル基含有ビニル系単量体や、一般式（Ｖ）で示されるビニル系単量体等を含有してなる単量体混合物を重合することで製造できる。
【００３５】
前記単量体混合物には、前記一般式（IV）で示されるカルボキシル基含有ビニル系単量体や、一般式（Ｖ）で示されるビニル系単量体だけでなく、その他の共重合可能なビニル系単量体を使用することができ、かかるその他のビニル系単量体としては、例えば、以下の（イ）群より（ル）群のものが挙げられる。
【００３６】
（イ）群としては、例えば、メチル（メタ）アクリレート、エチル（メタ）アクリレート、プロピル（メタ）アクリレート、イソ（ｉ）−プロピル（メタ）アクリレート、ｎ−ブチル（メタ）アクリレート、ｉ−ブチル（メタ）アクリレート、ｔｅｒｔ−ブチル（メタ）アクリレート、ｓｅｃ−ブチル（メタ）アクリレート、オクチル（メタ）アクリレート、２−エチルヘキシル（メタ）アクリレートもしくはラウリル（メタ）アクリレート、「アクリエステル  ＳＬ」［三菱レーヨン（株）製の、Ｃ12−／Ｃ13メタクリレート混合物の商品名］、ステアリル（メタ）アクリレートのようなアルキル（メタ）アクリレート類；シクロヘキシル（メタ）アクリレート、４−ｔｅｒｔ−ブチルシクロヘキシル（メタ）アクリレートもしくはイソボルニル（メタ）アクリレート、アダマンチル（メタ）アクリレート、ベンジル（メタ）アクリレート等の側鎖に官能基を含有しない（メタ）アクリレート類が挙げられる。
【００３７】
（ロ）群としては、例えば、スチレン、ビニルトルエン、α−メチルスチレン、エチルスチレン、プロピルスチレン、イソプロピルスチレンまたはｐ−ｔｅｒｔ−ブチルスチレンなどのスチレン系単量体；酢酸ビニル、プロピオン酸ビニル等、第３級カルボン酸ビニル等のビニルエステル類；ビニルピロリドン等の複素環式ビニル化合物；塩化ビニル、塩化ビニリデン、フッ化ビニリデン等のハロゲン化オレフィン類；エチルビニルエーテル、イソブチルビニルエーテル等のビニルエーテル類；メチルビニルケトン等のビニルケトン類；エチレン、プロピレン等のα―オレフィン類が挙げられる。
【００３８】
（ハ）群としては、例えば、アクリロニトリル、メタクリロニトリル等のシアノ基含有単量体；ブタジエン、イソプレン等のジエン類；アクリルアミド、メタクリルアミド、マレイン酸アミド、ジアセトンアクリルアミド等のアミド基含有単量体類；メタクリル酸ジアミノエチル、メタクリル酸ジエチルアミノエチル等の３級アミノ基含有単量体が挙げられる。
【００３９】
（ニ）群としては、例えば、マレイン酸、フマル酸、イタコン酸、マレイン酸モノｎ−ブチル、フマル酸モノｎ−ブチル、イタコン酸モノｎ−ブチル、クロトン酸等の、一般式（IV）に表されるカルボキシル基含有単量体以外のカルボキシル基含有単量体が挙げられる。
【００４０】
（ホ）群としては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、３−クロロ−２−ヒドロキシプロピル（メタ）アクリレート、ジ−２−ヒドロキシエチルフマレートまたはモノ−２−ヒドロキシエチル−モノブチルフマレートをはじめ、ポリエチレングリコール−ないしはポリプロピレングリコールモノ（メタ）アクリレートまたは此等とε−カプロラクトンとの付加物、「プラクセル  ＦＭないしはＦＡモノマー」［ダイセル化学（株）製の、カプロラクトン付加モノマーの商品名］の如き、各種のα，β−エチレン性不飽和カルボン酸のヒドロキシアルキルエステル類；アリルアルコール、２−ヒドロキシエチルアリルエーテルの如き水酸基を含有するアリル化合物；２−ヒドロキシエチルビニルエーテル、４−ヒドロキシブチルビニルエーテル、６−ヒドロキシヘキシルビニルエーテル等の水酸基を含有するビニルエーテル化合物が挙げられる。
【００４１】
（へ）群としては、例えば、メトキシエチル（メタ）アクリレート、エトキシエチル（メタ）アクリレートもしくはメトキシブチル（メタ）アクリレートの如き、各種のアルコキシアルキル（メタ）アクリレート類が挙げられる。
【００４２】
（ト）群としては、例えば、ジメチルマレエート、ジエチルマレエート、ジエチルフマレート、ジ（ｎ−ブチル）フマレート、ジ（ｉ−ブチル）フマレートもしくはジブチルイタコネートの如き、マレイン酸、フマル酸もしくはイタコン酸により代表される各種のジカルボン酸類と１価アルコール類とのジエステル類が挙げられる。
【００４３】
（チ）群としては、例えば、「ビスコート  ３Ｆ、３ＦＭ、８Ｆ、８ＦＭもしくは１７ＦＭ」［大阪有機化学（株）製の、含フッ素系アクリルモノマー類の商品名］、パーフルオロシクロヘキシル（メタ）アクリレート、ジ−パーフルオロシクロヘキシルフマレートもしくはＮ−ｉ−プロピルパーフルオロオクタンスルホンアミドエチル（メタ）アクリレートの如き、各種の（パー）フルオロアルキル基含有ビニルエステル類、−ビニルエーテル類、−（メタ）アクリレート類または−不飽和ポリカルボン酸エステル類などの、種々の含フッ素重合性化合物類が挙げられる。
【００４４】
（リ）群としては、例えば、ビニルエトキシシラン、γ−（メタ）アクリロキシプロピルトリメトキシシラン、γ−（メタ）アクリロキシプロピルトリエトキシシラン、γ−（メタ）アクリロキシプロピルトリプロポキシシラン、γ−（メタ）アクリロキシプロピルメトキシジメトキシシラン、γ−（メタ）アクリロキシプロピルメトキシジエトキシシラン、γ−（メタ）アクリロキシプロピルメトキシジプロポキシシラン、γ−（メタ）アクリロキシブチルフェニルジメトキシシラン、γ−（メタ）アクリロキシブチルフェニルジエトキシシラン、γ−（メタ）アクリロキシブチルフェニルジプロポキシシラン、γ−（メタ）アクリロキシプロピルジメチルメトキシシラン、γ−（メタ）アクリロキシプロピルジメチルエトキシシランの如き、各種のシラン系単量体類が挙げられる。
【００４５】
（ヌ）群としては、例えば、ジアルキル〔（メタ）アクリロイルオキシアルキル〕ホスフェート類または（メタ）アクリロイルオキシアルキルアシッドホスフェート類、ジアルキル〔（メタ）アクリロイルオキシアルキル〕ホスファイト類もしくは（メタ）アクリロイルオキシアルキルアシッドホスファイト類の如き燐原子含有ビニル系モノマーが挙げられる。
【００４６】
（ル）群としては、例えば、フタル酸ジアリル、ジビニルベンゼン,アクリル酸アリル、トリメチロールプロパントリメタクリレート等の１分子中に２個以上の不飽和結合を有する単量体類などが挙げられ、これらを単独で使用しても良いし、２種以上を組み合わせても良い。
【００４７】
前記一般式（IV）で示されるカルボキシル基含有ビニル系単量体は、前記単量体混合物中に０．５〜２０重量％使用することが好ましく、１．０〜１５重量％使用することがより好ましい。
【００４８】
前記一般式（Ｖ）で示されるビニル系単量体は、前記単量体混合物中に０．５〜３０重量％使用することが好ましく、３．０〜２０重量％使用することがより好ましい。
【００４９】
前記した単量体混合物を重合しビニル系樹脂（Ａ）を製造する方法としては、例えば、水中分散重合法や、乳化重合法が挙げられるが、得られる共重合体の重合反応操作及び分子量調節が容易であることから、乳化重合法が好ましい。
【００５０】
前記乳化重合法は、乳化剤を含有する水性媒体中に前記単量体混合物を添加、攪拌しながら乳化分散させ、重合反応させる方法である。具体的には、水又は必要に応じてアルコールのような有機溶剤を含む水性媒体中に乳化剤を添加し、加熱攪拌の下、前記単量体混合物及びラジカル重合開始剤を一括仕込み、連続滴下又は分割添加し、重合する方法である。このとき、乳化剤と水とで単量体混合物を予め乳化させて得られる水分散液又は水溶液を、同様に滴下しても良い。
【００５１】
前記乳化重合法で使用できる乳化剤としては、一般的な乳化重合法に使用できるものであれば、アニオン性、カチオン性及びノニオン性いずれの乳化剤でも特に制限なく使用することができる。
【００５２】
アニオン性乳化剤としては、例えば、高級アルコールの硫酸エステル、アルキルベンゼンスルホン酸塩、ポリオキシアルキレンアルキルフェニルエーテル硫酸エステル、ポリオキシアルキレン多環フェニルエーテル硫酸エステル、ジアルキルサクシネートスルホン酸塩、アルキルジフェニルエーテルジスルホン酸塩等が挙げられる。
【００５３】
カチオン性乳化剤としては、例えば、アルキルトリメチルアンモニウムクロライド、ジアルキルジメチルアンモニウムクロライド、アルキルベンジルジメチルアンモニウムクロライド等が挙げられる。
【００５４】
ノニオン性乳化剤としては、例えばポリオキシアルキレンアルキルエーテル、ポリオキシアルキレンアルキルフェニルエーテル、ポリオキシアルキレン多環フェニルエーテル等を挙げることができ、これらの１種または２種以上を混合して使用することができる。
【００５５】
また、一般的に、反応性乳化剤と称されるラジカル重合性不飽和基を分子内に有する乳化剤も使用することができる。それらのうち特に代表的なものとしては、例えばスルホン酸基またはその塩を有する「ラテムルＳ−１８０Ａ」[花王（株）製]または「エレミノールＪＳ−２」[三洋化成（株）製]、硫酸基またはその塩を有する「アクアロンＫＨ−１０２５」[第一工業製薬（株）製]または「アデカリアソープＳＲ−１０」[旭電化工業（株）製]、リン酸基を有する「ニューフロンティアＡ−２２９Ｅ」[第一工業製薬（株）製]等を挙げることができ、これらの１種または２種以上を混合して使用することができる。しかし、一般式（Ａ）で示すカルボキシル基含有ラジカル重合性単量体のカルボキシル基を中和させたものを、反応性乳化剤として使用する方が、乳化剤の使用量を減らすことができるためより好ましい。
【００５６】
前記乳化剤の使用量は、一般的に乳化重合法において使用されているような量、すなわち、前記単量体混合物１００重量部に対し、０．１〜２０重量部なる範囲内が好ましく、０．２〜５重量部なる範囲内がより好ましい。
【００５７】
前記乳化重合法の重合条件のうち、反応温度は、使用するラジカル重合開始剤のラジカル発生方法によって決定されるものであり、例えば熱分解反応でラジカルを発生させる場合は６０〜９０℃であり、過硫酸系・過酸化物系開始剤と還元剤との組み合わせたレドックス反応の場合では３０〜７０℃であること好ましい。また、反応時間は、１〜１０時間であることが好ましい。
【００５８】
ラジカル重合開始剤としては、特に限定されるものではないが、例えば、過硫酸カリウム、過硫酸ナトリウム、過硫酸アンモニウム、アゾビスイソブチロニトリルまたはその塩酸塩、過酸化水素、ターシャリーブチルハイドロパーオキサイド、クメンヒドロパーオキサイドあるいは過酸化ベンゾイルなどが挙げられる。また、これらのラジカル重合開始剤と共に、還元剤を併用することも可能であり、例えば、ナトリウムスルホオキシレートホルムアルデヒド、ピロ亜硫酸ソーダ、Ｌ−アスコルビン酸等を使用することができる。
【００５９】
ラジカル重合開始剤の使用量は、前記単量体混合物の合計１００重量部に対して、０．１〜５重量％が好ましく、０．３〜２重量％がより好ましい。
【００６０】
ラジカル重合開始剤と併用可能な還元剤としては、例えば、ナトリウムスルホオキシレートホルムアルデヒド、ピロ亜硫酸ソーダ、Ｌ−アスコルビン酸などが挙げられる。
【００６１】
また、レドックス重合の際に鉄イオンや銅イオンなどによって代表される、いわゆる多価金属塩イオンを生成する化合物を、促進剤として併用することも可能である。
【００６２】
前記ビニル系樹脂（Ａ）の分子量を調整するために、連鎖移動剤を使用することができ、例えば、ｎ−オクチルメルカプタン、ｎ−ラウリルメルカプタン、ｔｅｒｔ−ヘキサデシルメルカプタンなどのような各種のアルキルメルカプタン類；ベンジルメルカプタン、ドデシルベンジルメルカプタンなどのような各種のアルキルベンジルメルカプタン類；チオグリコール酸、チオリンゴ酸などのような各種のチオカルボン酸類あるいはその塩類；ｎ−ブチルチオグリコネート、ドデシル−３−メルカプトプロピオネートなどのような各種のチオカルボン酸アルキルエステル類；モノエタノールアミンチオグリコレートのような、各種の含窒素チオール類；トリメトキシシリルプロピルメルカプタンなどに代表されるような各種の反応性官能基含有メルカプタン類；α−メチルスチレンダイマーなどのような各種のダイマー型連鎖移動剤などが挙げられ、これらは１種又は２種以上を併用することができる。
【００６３】
また、前記乳化重合法としては、例えば無乳化剤乳化重合法、シード乳化重合法、マイクロエマルション重合法、パワーフィード法、ショットグロース法などのような種々の方法を適用することも可能である。
【００６４】
次に、前記ビニル系樹脂（Ａ）の有する酸基の一部又は全部を中和させる際に使用できる塩基性化合物について説明する。
【００６５】
本発明に使用することのできる塩基化合物としては、特に限定されるものではないが、例えば、水酸化ナトリウムまたは水酸化カリウムなどのような各種の無機塩基；モノメチルアミン、ジメチルアミン、トリメチルアミン、モノエチルアミン、ジエチルアミン、トリエチルアミン、モノプロピルアミン、イソブチルアミン、またはジプロピルアミンのような各種のアルキルアミンなどをはじめ、さらには、モノエタノールアミン、ジエタノールアミン、トリエタノールアミン、Ｎ，Ｎ−ジメチルエタノールアミン、Ｎ，Ｎ−ジエチルエタノールアミン、２−ジメチルアミノ−２−メチル−１−プロパノール、２−アミノ−２−メチル−１−プロパノール、Ｎ−メチルジエタノールアミン、Ｎ−エチルジエタノールアミン、モノイソプロパノールアミン、ジイソプロパノールアミン、トリイソプロパノールアミンのような各種のアミノアルコール類、またはモルホリンなどのような各種の有機アミン類；あるいはアンモニアなどが挙げられ、これらを単独又は２種以上併用して使用できる。特に、前記塩基性化合物のうちアンモニアを使用することが、本発明の常温硬化性水性樹脂組成物に有機溶剤を含まないものとすることができる為好ましい。
【００６６】
前記塩基性化合物の添加量は、前記ビニル系樹脂（Ａ）の有するカルボキシル基の１当量に対して０．５〜１．５当量となる範囲内で用いることが好ましく、０．８〜１．２当量の範囲で用いることがより好ましい。
【００６７】
次に、本発明で使用する金属ドライヤー（Ｂ）について説明する。
【００６８】
本発明で使用する金属ドライヤー（Ｂ）は、例えば、ナフテン酸やオクチル酸等の脂肪族カルボン酸の金属塩化合物であり、かかる金属としては、例えばコバルト、鉛、亜鉛、マンガン、銅、鉄、カルシウム、バリウム、ジルコニウム等が挙げられる。
【００６９】
かかる金属ドライヤー（Ｂ）としては、例えば、大日本インキ化学工業（株）製のＰｂ−ナフテネート（有効金属含有率＝２０重量％）、Ｃｏ−ナフテネート（有効金属含有率＝５重量％）またはＰｂ−オクトエートないしはオクテート（有効金属含有率＝２４重量％）などが挙げられる。
【００７０】
金属ドライヤー（Ｂ）としては、例えば分散剤などを併用して水性媒体に分散しやすくしたものを使用することが好ましく、例えば、大日本インキ化学工業（株）製の「ディックネート ３１１１」、「ディックネート１０００Ｗ」などが挙げられる。
【００７１】
金属ドライヤー（Ｂ）としては、通常、ミックス・ドライヤーと呼ばれる、前記した各種の金属ドライヤー２種以上を混合したものを使用することができる。かかる金属ドライヤーとしては、例えば、ドイツ国ヘキスト社製の「Ａｄｄｉｔｏｌ ＶＷＸ−４９４０」、東栄化工（株）製の「ハイキュアー ＭＩＸ」などが挙げられる。
【００７２】
前記金属ドライヤー（Ｂ）の使用量は、前記ビニル系樹脂（Ａ）１００ｇに対する金属ドライヤー（Ｂ）中の金属の合計モル量が、０．０００１〜０．００５モルの範囲であることが好ましく、０．０００２〜０．００３モルの範囲であることがより好ましい。
【００７３】
本発明の常温硬化性水性樹脂組成物は、主に塗料、プライマー、インキ、接着剤、シーリング剤等の用途に用いることができる。
【００７４】
なかでも前記常温硬化性水性樹脂組成物は、塗料として各種基材に塗布することができるが、かかる基材としては、例えば、ガラス、スレート板もしくはコンクリート、珪酸カルシウム等の珪酸塩系、石膏系、石綿系もしくはセラミック系など種々の無機物等；鉄、ステンレス・スチール、もしくはアルミニウムなどのような種々の金属類；ポリカーボネート、ポリプロピレン、ポリエチレン等のオレフィン樹脂、ポリメチルメタクリレート、ＡＢＳ樹脂もしくはポリスチレンなどの種々のプラスチック類；木材類、紙類、繊維類、ＦＲＰ類等が挙げられる。
【００７５】
本発明の常温硬化性水性樹脂組成物を塗料として使用する場合、該塗料がクリヤー塗料であっても、顔料を含む着色塗料であっても良い。顔料としては種々の有機系顔料の他に、酸化チタン、酸化鉄、アルミニウム・フレーク、またはチタン・コート・マイカなどの無機系顔料も挙げられる。又塗料化の際その用途に応じて増膜助剤、分散剤、消泡剤、凍結防止剤、防腐剤、増粘剤などの添加剤を添加することができる。
【００７６】
前記本発明の塗料は、前記した各種基材にエアー・スプレー法、エアレス・スプレー法、刷毛塗り法、ロールコート法等のような公知慣用の種々の塗装方法で塗装することができる。
【００７７】
前記塗装方法で前記基材に塗装した後、塗膜を乾燥させる方法としては、本発明の塗料の乾燥性或いは基材の耐熱性などに応じて、さらにはそれぞれの用途などに応じて、常温で１日（１昼夜）から２週間程度、乾燥し硬化させたり、又は約６０〜２５０℃の温度範囲で約３０秒〜約３時間乾燥し硬化させることができ、幅広い乾燥条件の設定が可能である。
【００７８】
以上の方法により、本発明の塗料は、例えば、建築内外装用のあらゆる旧塗膜に対する補修用塗料として好適な塗料として使用でき、具体的には、コンクリート、サイディングボード、押し出し成形板、金属、ガラス、磁気タイル、プラスティック等の各種基材に対する上塗り塗料または下塗り塗料として好適に使用できる。また、本発明の塗料を塗装して得られる塗装物としては、それが建築内外装用の補修用塗料として好適に使用できることから、例えば、屋根、外壁等が挙げられる。
【実施例】
【００７９】
次に、本発明を参考例、実施例および比較例により、一層、具体的に説明することにする。
【００８０】
実施例１〔常温硬化性水分散性樹脂組成物（Ａ１）の調製例〕
スチレン（以下、「ＳＴ」と省略。）の２５重量部、メチルメタアクリレート（以下、「ＭＭＡ」と省略。）の３２重量部、２エチルヘキシルアクリレート（以下、「２ＥＨＡ」と省略。）の１９重量部、アロニックスＭ−５３００（東亞合成（株））の７重量部、メタアクリル酸（以下、「ＭＡＡ」と省略。）の２重量部、ブレンマーＧ−ＦＡ−８０（大豆油脂肪酸とグリシジルアクリレートの反応によって得られるオリゴマー、有効成分８０重量％、日本油脂（株））の１８．７５重量部、ｎ−ラウリルメルカプタンの１重量部の混合物を、アクアロンＳＲ−１０の１重量部及びアクアロンＥＲ−２０（有効成分８０重量％）の１．８７５重量部を４０重量部のイオン交換水に溶解した乳化剤水溶液を用いて粗乳化を行い、これをモノマープレミックス（以下、「ＭＰ１」と省略。）とした。又、過硫酸ソーダ０．５重量部をイオン交換水２０重量部にて溶解し、これをキャタライズプレミックス（以下、「ＣａｔＰ１」と省略。）とした。
【００８１】
次に撹拌装置、温度計、リフラックス・コンデンサーおよび窒素ガス導入管を備えた４ツ口フラスコに、イオン交換水の５４．５重量部を仕込み、８０℃に昇温した。この温度になったところで、ＣａｔＰ１の１／３をフラスコ内に投入し、５分後にＭＰ１の５重量％を投入した。そして１０分後にＣａｔＰ１の２／３とＭＰ１の９５重量％を３時間かけて滴下しさらに同温度で１時間ホ−ルドしたのち冷却を行った。
【００８２】
次いで、１２．５重量％アンモニア水溶液を６．３ｇ添加した後２００メッシュのナイロン紗にて濾過することによって固形分４４．８重量％、粘度１１０ｍＰａ・ｓ、ｐＨ８．６の常温硬化性水分散性樹脂組成物（Ａ１）を得た。
【００８３】
比較例１〔常温硬化性水分散性樹脂組成物（Ａ２）の調製例〕
ＳＴの２５重量部、ＭＭＡの３６重量部、２ＥＨＡの２４重量部、ブレンマーＧ−ＦＡ−８０（有効成分８０重量％、日本油脂（株））の１８．７５重量部、ｎ−ラウリルメルカプタンの１重量部の混合物を、アクアロンＳＲ−１０の１重量部及びアクアロンＥＲ−２０（有効成分８０重量％）の１．８７５重量部を４０重量部のイオン交換水に溶解した乳化剤水溶液を用いて粗乳化を行い、これをモノマープレミックス（以下「ＭＰ２」と省略。）とした。又、過硫酸ソーダ０．５重量部をイオン交換水２０重量部にて溶解し、これをキャタライズプレミックス（以下、「ＣａｔＰ２」と省略。）とした。
【００８４】
次に撹拌装置、温度計、リフラックス・コンデンサーおよび窒素ガス導入管を備えた４ツ口フラスコに、イオン交換水の６０．８重量部を仕込み、８０℃に昇温した。この温度になったところで、ＣａｔＰ２の１／３をフラスコ内に投入し、５分後にＭＰ２の５重量％を投入した。そして１０分後にＣａｔＰ２の２／３とＭＰ２の９５重量％を３時間かけて滴下しさらに同温度で１時間ホ−ルドしたのち冷却を行った。
【００８５】
次いで２００メッシュのナイロン紗にて濾過することによって固形分４５．０重量％、粘度５５ｍＰａ・ｓ、ｐＨ６．０の常温硬化性水分散性樹脂組成物（Ａ２）を得た。
【００８６】
比較例２〔常温硬化性水分散性樹脂組成物（Ａ３）の調製例〕
ＳＴの２５重量部、ＭＭＡの４１重量部、２ＥＨＡの２５重量部、アロニックスＭ−５３００（東亞合成（株））の７重量部、ＭＡＡの２重量部、ｎ−ラウリルメルカプタンの１重量部の混合物を、アクアロンＳＲ−１０の１重量部及びアクアロンＥＲ−２０（有効成分８０重量％）の１．８７５重量部を４０重量部のイオン交換水に溶解した乳化剤水溶液を用いて粗乳化を行い、これをモノマープレミックス（以下「ＭＰ３」と省略。）とした。又、過硫酸ソーダ０．５重量部をイオン交換水２０重量部にて溶解し、これをキャタライズプレミックス（以下、「ＣａｔＰ３」と省略。）とした。
【００８７】
次に撹拌装置、温度計、リフラックス・コンデンサーおよび窒素ガス導入管を備えた４ツ口フラスコに、イオン交換水の５８．３重量部を仕込み、８０℃に昇温した。この温度になったところで、ＣａｔＰ３の１／３をフラスコ内に投入し、５分後にＭＰ３の５重量％を投入した。そして１０分後にＣａｔＰ３の２／３とＭＰ３の９５重量％を３時間かけて滴下しさらに同温度で１時間ホ−ルドしたのち冷却を行った。
【００８８】
次に１２．５重量％アンモニア水溶液を６．３ｇ添加した後２００メッシュのナイロン紗にて濾過することによって固形分４５．４重量％、粘度１００ｍＰａ・ｓ、ｐＨ８．４の常温硬化性水分散性樹脂組成物（Ａ３）を得た。
【００８９】
比較例３〔常温硬化性ビニル系樹脂非水分散液（Ａ４）の調製例〕
（非水分散液に溶解する樹脂溶液Ｓ４の合成）
撹拌装置、温度計、リフラックス・コンデンサーおよび窒素ガス導入管を備えた４ツ口フラスコに、「ロウス」〔シェル社製、有機溶媒〕２０重量部を仕込み、窒素置換した後１００℃に昇温した。次いで２エチルヘキシルメタクリレート（以下、「２ＥＨＭＡ」と省略。）の２０重量部、ｔ−ブチルメタアクリレート（以下、「ｔＢＭＡ」と省略。）の２６．５重量部、アロニックスＭ−５３００（東亞合成（株））の１重量部、ブレンマーＧ−ＦＡ−８０（有効成分８０重量％、日本油脂（株））の３．１２５重量部及びｔ−ブチル−パーオキシ−２−エチルヘキサノエート（以下、「ｔＢＰＯＯ」と省略。）０．６重量部の混合物を約３時間かけて逐次滴下し、滴下終了後同温度にて３０分保持した後、次いでｔＢＰＯＯを０．２重量部添加し、さらに３時間同温度にて保持した後、「ロウス」を３０重量部加えて冷却し、非水分散液に溶解する樹脂溶液（Ｓ４）を得た。
【００９０】
（常温硬化性ビニル系非水分散液（Ａ４）の合成）
撹拌装置、温度計、リフラックス・コンデンサーおよび窒素ガス導入管を備えた４ツ口フラスコに、「ロウス」〔シェル社製、有機溶媒（Ａ）〕１０重量部、前記（Ｓ４）溶液５０重量部を仕込み、窒素置換したのち１００℃に昇温した。次いでＳＴの３．７重量部、エチルアクリレートの９．３重量部、ＭＭＡの７重量部、ｎ−ブチルメタアクリレートの２．５重量部、アロニックスＭ−５３００（東亞合成（株））の１重量部、ブレンマーＧ−ＦＡ−８０の１．８７５重量部、並びにｔＢＰＯＯの０．６重量部の混合物を３時間かけて逐次滴下し滴下終了後同温度にて３０分保持した後、次いでＢＰＯＯを０．２重量部添加し、さらに３時間同温度にて保持した後、「ロウス」を１５重量部加えて冷却し、常温硬化性ビニル系非水分散液（Ａ４）を得た。得られた分散液は固形分５１．４重量％、粘度３１００ｍＰａ・ｓであった。
【００９１】
【表１】
2005239762.tif 000010
【００９２】
Ｍ５３００ ＊１：ω−カルボキシ−ポリカプロラクトンモノメタクリレート
（前記一般式（IV）においてｎ＝２、Ｒ１が−Ｃ５Ｈ１０−）
【００９３】
【表２】
2005239762.tif 000011
【００９４】
実施例１，比較例１、２の水分散性樹脂組成物を用いて、第２表に記載の割合となるようにサンドミルで６０分間練肉し、白塗料を作成した。
【００９５】
【表３】
2005239762.tif 000012
【００９６】
比較例３の常温硬化性ビニル系樹脂非水分散液を用いて、第３表に記載の割合となるようにサンドミルで６０分間練肉し、白塗料を作成した。
【００９７】
【表４】
2005239762.tif 000013
【００９８】
１）石原産業    白チタン顔料
２）ビッグケミー社製  分散剤
３）サンノプコ社製    消泡剤
４）ドライヤー混合液（６％ナフテン酸コバルト／１２％オクテン酸ジルコニウム／３％ナフテン酸カルシウム／ＭＥＫＯ＝１／１／１／１）
【００９９】
得られた白塗料を刷毛で乾燥膜厚約４０〜５０μｍとなるよう後述する各種試験方法に従って各基材上に塗布した。
【０１００】
下記に示す試験方法に従って、（１）耐水性、（２）塗り重ね性（リフティング）、（３）耐雨だれ汚染性、（４）耐候性の評価を行った。評価結果を第４表〜第７表にまとめる。
【０１０１】
（１）耐水性：前記の白塗料をスレート板に塗布、２５℃で７日乾燥させた後、水中に７日間浸せきし、引き上げた後の塗膜のフクレ、ブリスタの状態を評価した。
【０１０２】
◎：全く指紋がつかない
○：フクレ、ブリスタなし
△：直径５ｍｍ以下のフクレ、ブリスタあり
×：直径５ｍｍ以上のフクレ、ブリスタ、或いは塗膜のハガレあり
【０１０３】
【表５】
2005239762.tif 000014
【０１０４】
（２）塗り重ね性：上述の白塗料をブリキ板に塗装直後の膜厚で１００μｍ，１５０μｍ，２００μｍ，２５０μｍになるように塗装し、その後、２５℃および５℃で、乾燥時間が６時間、２４時間後に同一塗料を塗り重ねし、乾燥後、塗膜面の溶解、チヂミの状態を目視で判定した。
【０１０５】
◎：全く外観異常が認められない
○：ある膜厚で僅かな溶解またはチヂミが認められる
△：膜厚によって軽度〜中度の溶解またはチヂミが認められる
×：全ての膜厚で重度の溶解またはチヂミが認められる    
【０１０６】
【表６】
2005239762.tif 000015
【０１０７】
（３）耐汚染性：上述の白エナメルをクロメート処理アルミ板に乾燥膜厚が４０〜５０μｍになるように刷毛塗りし、２５℃で７日乾燥後、高石市暴露試験場において、３ヶ月間屋外にて雨だれ汚染試験を行った。
【０１０８】
○：雨スジなし
△：雨スジ少しあり
×：雨スジあとが明確に残る 
【０１０９】
【表７】
2005239762.tif 000016
【０１１０】
（４）耐候性：上述の白エナメルをクロメート処理アルミ板に乾燥膜厚が４０〜５０μｍになるように刷毛塗りし、２５℃で７日乾燥後、宮崎市郊外において、１年間屋外曝露試験を行った。
【０１１１】
光沢保持率：（屋外曝露後の６０度鏡面反射率／曝露前の６０度鏡面反射率）×１００で求めた保持率（％）で示した。
【０１１２】
【表８】
2005239762.tif 000017